СПОСОБ ИСПЫТАНИЙ ДЛЯ ОЦЕНКИ ДИФФУЗИИ И ТОКОВ УТЕЧКИ В ИЗОЛЯТОРАХ

1. Способ прогнозирования электроизоляционных свойств композиционных материалов на длительный период времени во влажной среде, содержащий следующие операции:
(a) создают образец;
(b) производят испытания образца для определения значений влагосодержания и значений тока утечки через заранее заданные промежутки времени;
(c) определяют коэффициент "влагосодержание - ток утечки", исходя из значений влагосодержания и значений тока утечки; и
(d) используют коэффициент "влагосодержание - ток утечки" для определения электроизоляционных свойств образца.
2. Способ по п.1, содержащий следующую дополнительную операцию: определяют влагопоглощающие свойства образца.
3. Способ по п.2, содержащий следующую дополнительную операцию: прогнозируют максимальное влагосодержание, максимальный ток утечки и время до наступления насыщения.
4. Способ по п.1, в котором коэффициент "влагосодержание - ток утечки" определяют из графика зависимости изменения значений тока утечки от значений влагосодержания.
5. Способ по п.4, в котором существует линейная зависимость между значениями тока утечки и значениями влагосодержания.
6. Способ по п.1, содержащий следующую дополнительную операцию: образец подвергают воздействию вещества, способного к диффузии.
7. Способ по п.1, содержащий следующую дополнительную операцию: образец подвергают воздействию высокого электрического напряжения.
8. Способ по п.7, в котором электрическое напряжение увеличивают до максимального электрического напряжения, значение которого находится в интервале от, приблизительно, 5 В/мм длины образца до, приблизительно, 500 В/мм длины образца.
9. Способ прогнозирования электроизоляционных свойств композиционных материалов на длительный период времени во влажной среде, содержащий следующие операции:
(a) создают композиционный материал в виде полого цилиндра;
(b) цилиндр подвергают воздействию вещества, способного к диффузии;
(c) измеряют влагосодержание цилиндра через заранее заданные промежутки времени;
(d) цилиндр подвергают воздействию высокого электрического напряжения и измеряют ток утечки в цилиндре через заранее заданные промежутки времени;
(e) определяют коэффициент "влагосодержание - ток утечки" из влагосодержания и тока утечки; и
(f) сопоставляют коэффициент "влагосодержание - ток утечки" со стандартизованными данными для определения электроизоляционных свойств образца.
10. Способ по п.9, содержащий следующую дополнительную операцию: помещают цилиндр в камеру для климатических испытаний и выдерживают цилиндр при постоянной температуре и постоянной влажности.
11. Способ по п.9, содержащий следующую дополнительную операцию: взвешивают цилиндр для определения влагосодержания.
12. Способ по п.9, содержащий следующую дополнительную операцию: перед тем, как цилиндр будет подвергнут воздействию вещества, способного к диффузии, измеряют начальную массу цилиндра.
13. Способ по п.9, содержащий следующую дополнительную операцию: перед тем, как цилиндр будет подвергнут воздействию жидкости, способной к диффузии, измеряют начальный ток утечки цилиндра.
14. Способ по п.9, содержащий следующую дополнительную операцию: прогнозируют максимальное влагосодержание, максимальный ток утечки и время до наступления насыщения с использованием модели аномальной диффузии.
15. Способ по п.9, в котором коэффициент "влагосодержание ток утечки" определяют из графика зависимости изменения значений тока утечки от значений влагосодержания.
16. Способ по п.15, в котором существует линейная зависимость между током утечки и влагосодержанием.
17. Способ по п.9, в котором способная к диффузии жидкость выбрана из группы, состоящей из воды, жидкого металла, жидких растворов и паров.
18. Способ прогнозирования электроизоляционных свойств композиционных материалов на длительный период времени во влажной среде, содержащий следующие операции:
(a) создают композиционный материал в виде полого цилиндра;
(b) регистрируют начальную массу цилиндра;
(c) регистрируют начальный ток утечки цилиндра;
(d) помещают цилиндр в камеру для климатических испытаний;
(е) цилиндр подвергают воздействию жидкости, способной к диффузии;
(f) извлекают цилиндр из камеры для климатических испытаний через заранее заданные промежутки времени и регистрируют массу и ток утечки цилиндра;
(g) определяют влагосодержание цилиндра, исходя из массы цилиндра;
(h) определяют коэффициент "влагосодержание - ток утечки", исходя из влагосодержания и тока утечки; и
(i) используют коэффициент "влагосодержание - ток утечки" для определения электроизоляционных свойств образца.
19. Способ по п.18, содержащий следующую дополнительную операцию: помещают цилиндр в камеру для высоковольтных испытаний и подвергают цилиндр воздействию высокого электрического напряжения.
20. Способ по п.18, содержащий следующую дополнительную операцию: цилиндр подвергают воздействию высокого электрического напряжения.
21. Способ по п.18, в котором цилиндр в камере для климатических испытаний выдерживают при постоянной температуре и постоянной влажности.
22. Способ по п.21, в котором температуру поддерживают в интервале от, приблизительно, 20°С до, приблизительно, 100°С, и влажность поддерживают в
интервале от, приблизительно, 10% относительной влажности воздуха до, приблизительно, 100% относительной влажности воздуха.
23. Способ по п.18, содержащий следующую дополнительную операцию: сопоставляют скорость влагопоглощения со скоростью увеличения токов утечки с использованием следующего уравнения:
L(AC)
M-LC
I(t)=F·M(t).
24. Способ по п.18, в котором цилиндр имеет длину от, приблизительно, 0,1 мм до, приблизительно, 50 мм.
25. Способ по п.18, в котором цилиндр имеет наружный диаметр от, приблизительно, 2 мм до, приблизительно, 100 мм.
26. Способ по п.18, в котором цилиндр имеет внутренний диаметр от, приблизительно, 1 мм до, приблизительно, 99 мм.
27. Способ по п.18, содержащий следующую дополнительную операцию: помещают цилиндр между двумя электродами.
28. Способ по п.27, содержащий следующую дополнительную операцию: цилиндр подвергают воздействию высокого электрического напряжения.
29. Способ по п.28, в котором электрическое напряжение увеличивают до максимального электрического напряжения, значение которого находится в интервале от, приблизительно, 5 В/мм длины образца до, приблизительно, 500 В/мм длины образца.
30. Способ по п.27, в котором электроды выполнены из латуни.